"板状のガラス基板の主表面に、前記主表面側が最も重合度が小さくなるように厚さ方向に重合度勾配を持つレジストパターンを形成する工程と、前記レジストパターンをマスクとして、前記ガラス基板のエッチングが可能なエッチャントで前記ガラス基板をエッチングすることにより所望の形状に切り抜くと共に、前記主表面と端面とで構成されるエッジ部を、ULUnderwritersLaboratories-1439に準拠するシャープエッジテストで表面から2層が切断されないエッジにする工程と、を具備することを特徴とする携帯機器用カバーガラスのガラス基材の製造方法。前記所望の形状に切り抜いた後、イオン交換処理により化学強化することを特徴とする請求項1に記載の携帯機器用カバーガラスのガラス基材の製造方法。前記エッチングをすることにより、前記ガラス基材の前記主表面における端面近傍に前記ガラス基材の厚さ方向外側に凸となるように湾曲する湾曲面を形成するとともに、前記ガラス基材の前記端面に前記湾曲面から前記ガラス基材の面方向外側へ向けて突出する頂部を形成することを特徴とする請求項1又は請求項2に記載の携帯機器用カバーガラスのガラス基材の製造方法。板状のガラス基板の主表面にレジスト層を形成する工程と、前記レジスト層に対して前記主表面が最も重合度が小さくなるように厚さ方向に重合度勾配を持つように露光してレジストパターンを形成する工程と、前記レジストパターンをマスクとして、前記ガラス基板のエッチングが可能なエッチャントで前記ガラス基板をエッチングすることにより所望の形状に切り抜くと共に、前記主表面と端面とで構成されるエッジ部を、ULUnderwritersLaboratories-1439に準拠するシャープエッジテストで表面から2層が切断されないエッジにする工程と、を具備する方法により得られたことを特徴とする携帯機器用カバーガラスのガラス基材。しかしながら、この方法においては、図6に示すように、エッチングがガラス基板61の対向する両主表面61a,61bから等方的に進行するために、主表面61a,61bと、端面61dとで構成されるエッジ部61cが鋭利な形状となる。このような鋭利なエッジ部61cは、ガラス基板61に曲げ応力が加わったときに、エッジ部61cに応力が集中して機械的強度が低下するという問題もある。本発明はかかる点に鑑みてなされたものであり、主表面と、端面とで構成されるエッジ部が鋭利な形状とならず、しかも機械的強度が高い携帯機器用カバーガラスのガラス基材及びその製造方法を提供することを目的とする。本発明の携帯機器用カバーガラスのガラス基材の製造方法は、板状のガラス基板の主表面に、前記主表面側が最も重合度が小さくなるように厚さ方向に重合度勾配を持つレジストパターンを形成する工程と、前記レジストパターンをマスクとして、前記ガラス基板のエッチングが可能なエッチャントで前記ガラス基板をエッチングすることにより所望の形状に切り抜くと共に、前記主表面と端面とで構成されるエッジ部を、ULUnderwritersLaboratories-1439に準拠するシャープエッジテストで表面から2層が切断されないエッジにする工程と、を具備することを特徴とする。この方法によれば、厚さ方向に重合度勾配を持つレジストパターンを形成した状態でエッチングを行うので、レジストとガラスとの間にエッチング液が浸み込んでエッジ部がエッチングされてUL-1439に準拠するシャープエッジテストで表面から2層が切断されないエッジを持つガラス基材を得ることができる。本発明の携帯機器用カバーガラスのガラス基材の製造方法においては、前記所望の形状に切り抜いた後、イオン交換処理により化学強化することが好ましい。この方法によれば、ガラス基材の主表面や端面に圧縮応力層が形成されるので、さらに機械的強度を高めることができる。本発明の携帯機器用カバーガラスのガラス基材の製造方法においては、前記エッチングをすることにより、前記ガラス基材の前記主表面における端面近傍に前記ガラス基材の厚さ方向外側に凸となるように湾曲する湾曲面を形成するとともに、前記ガラス基材の前記端面に前記湾曲面から前記ガラス基材の面方向外側へ向けて突出する頂部を形成することが好ましい。本発明の携帯機器用カバーガラスのガラス基材は、板状のガラス基板の主表面にレジスト層を形成する工程と、前記レジスト層に対して前記主表面が最も重合度が小さくなるように厚さ方向に重合度勾配を持つように露光してレジストパターンを形成する工程と、前記レジストパターンをマスクとして、前記ガラス基板のエッチングが可能なエッチャントで前記ガラス基板をエッチングすることにより所望の形状に切り抜くと共に、前記主表面と端面とで構成されるエッジ部を、ULUnderwritersLaboratories-1439に準拠するシャープエッジテストで表面から2層が切断されないエッジにする工程と、を具備する方法により得られたことを特徴とする。本発明の携帯機器用カバーガラスのガラス基材は、板状のガラス基板をエッチングすることにより所望の形状に切り抜かれてなり、主表面及び端面を持つガラス基材であって、前記主表面と前記端面とで構成されるエッジ部は、UL-1439に準拠するシャープエッジテストで表面から2層が切断されないエッジであるので、主表面と、端面とで構成されるエッジ部が鋭利な形状とならず、しかも機械的強度が高いものである。以下、本発明の実施の形態について添付図面を参照して詳細に説明する。図1は、本発明の実施の形態に係るガラス基材の一部を示す図である。図1に示すガラス基材1は、対向する一対の主表面11,12と、端面13とを有する。主表面11,12と端面13とで構成されるエッジ部14は、UL-1439に準拠するシャープエッジテストで表面から2層が切断されないエッジである。このようなエッジ部14は、主表面11,12における湾曲面の開始点から端面13までの距離Yが10μm~100μmであり、端面13における外側に凸となる湾曲面の開始点から主表面11,12までの距離Xが10μm~100μmである。なお、このエッジ部14の形状については、UL-1439に準拠するシャープエッジテストで表層から2層が切断されない状態になっていれば良く、必ずしも湾曲形状である必要はなく、面取り形状に近い形状となっていても良い。なお、より好ましくは、エッジ部14の形状は、UL-1439に準拠するシャープエッジテストで全層が切断されないエッジが望ましい。このようなエッジ部14は、UL-1439に準拠するシャープエッジテストで表層から2層が切断されないエッジであるので、鋭利な形状となっていない。このため、本発明に係るガラス基材は、ユーザが取り扱い易いものとなる。また、本発明に係るガラス基材は、板状のガラス基板の主表面にレジストパターンを形成した後、前記レジストパターンをマスクとして、前記ガラス基板のエッチングが可能なエッチャントで前記ガラス基板をエッチングすることにより所望の形状に切り抜かれたものであり、かつ、ガラス基材1の端面13は、溶解ガラス面で構成されてなり、該端面13における表面粗さ算術平均粗さRaが10nm以下となっている。このように、本発明に係るガラス基材は、エッチングにより外形を形成しているので、端面13が非常に高い平滑性を有し、溶解ガラス面で構成されており、機械加工で形成された端面に必ず存在するマイクロクラックのない状態となり、高い機械的強度を発揮する。なお、ガラス基材の機械的強度は、3点抗折強度3点曲げ強さで5000kgf/cm2以上が好ましく、さらに好ましくは、7000kgf/cm2以上、最も好ましくは、10000kgf/cm2以上であることが望ましい。上記エッジ部14を持つガラス基材1を製造するためには、図2に示すように、板状のガラス基材1の主表面に、前記主表面側が最も重合度が小さくなるように厚さ方向に重合度勾配を持つレジストパターン15を形成し、前記レジストパターン15をマスクとして、前記ガラス基板のエッチングが可能なエッチャントで前記ガラス基材1をエッチングすることにより所望の形状に切り抜くと共に、前記主表面と端面とで構成されるエッジ部を、UL-1439に準拠するシャープエッジテストで表面から2層が切断されないエッジにする。このエッチングにおいては、ガラス基材1を切断する際に、エッチング液がガラス基材1とレジストパターン15との間に浸み込んで、ガラス基材1のエッジ領域1aもエッチングされる。これにより、上記エッジ部14が形成されることになる。このように、ガラス基材1のエッジ領域1aもエッチングされるようにするためには、図3に示すように、ガラス基材1の主表面11,12側が最も重合度が小さく低くなるように厚さ方向に重合度勾配を持つレジストパターン15を形成する必要がある。このように、レジストパターン15において厚さ方向に重合度勾配を持つようにするためには、レジストパターン形成時にガラスとレジストとの間の密着を弱くする必要がある。ガラスとレジストとの間の密着を弱くするためには、レジスト厚、露光量、ポストベーク条件をコントロールする。これらの条件のコントロールは、使用するレジストの種類や露光光源エネルギーにより適宜変更して行う。このようにコントロールすることにより、レジストとガラス主表面との間の界面にエッチング液が浸み込み易いレジストパターンを形成することができる。厚さ方向に重合度勾配を持つためのレジスト膜厚としては、20μm~150μmであることが好ましく、露光エネルギーは、200mJ/cm2~500mJ/cm2であることが好ましく、ポストベーク温度は、110°C~200°Cであることが好ましい。なお、厚さ方向に重合度勾配を持つレジストパターンは、未露光レジストの感度波長における透過率、及び透過率の時間変化を測定することで、重合度勾配を間接的に確認することが可能であると思われる。また、この重合度勾配は、ラマン分光測定装置などにより確認することもできる。ガラス基材1としては、溶融ガラスから直接シート状に成形したもの、あるいは、ある厚さに成形されたガラス体を所定の厚さに切り出し、主表面を研磨して所定の厚さに仕上げたものなどを使用することができる。好ましくは、溶融ガラスから直接シート状に成形したものを使用することが好ましい。なぜなら、溶融ガラスから直接シート状に成形したガラス基板の主表面は、熱間成形された表面であり、極めて高い平滑性を有し、マイクロクラックのない表面状態を有するからである。溶融ガラスから直接シート状に成形する方法としては、ダウンドロー法、フロート法などが挙げられる。中でも、ダウンドロー法が好ましい。上述の高平滑性等の効果に加え、エッチング工程による外形加工を行う場合、ガラス基板の両主表面に形成されたレジストパターンをマスクにして、ガラス基材を両主表面からエッチングする際に、両主表面から均等にエッチングすることができるので、寸法精度もよく、ガラス基材の端面の断面形状も良好となるからである。ダウンドロー法によるガラス板成形が可能なガラスとしては、SiO2、Al2O3、Li2O及び/又はNa2Oを含有したアルミノシリケートガラスが挙げられる。特に、アルミノシリケートガラスは、62重量~75重量のSiO2、5重量~15重量のAl2O3、4重量~10重量のLi2O、4重量~12重量のNa2O、及び5.5重量~15重量のZrO2を含有することが好ましく、さらに、Na2O/ZrO2の重量比が0.5~2.0であり、さらにAl2O3/ZrO2の重量比が0.4~2.5である組成とすることが好ましい。SiO2は、ガラス骨格を形成する主要成分である。携帯端末、特に携帯電話用カバーガラスは、人肌に触れたり、水や雨水などが接触したりするなど非常に厳しい環境下で使用されるが、このような環境化においても十分な化学的耐久性を要する必要がある。SiO2の割合は、前記化学的耐久性や、溶融温度を考慮すると、62重量~75重量であることが好ましい。Al2O3は、ガラス表面のイオン交換性能を向上させるため含有される。Al2O3の割合は、化学的耐久性や、耐失透性を考慮して、5重量~15重量であることが好ましい。Li2Oは、ガラス表層部でイオン交換処理浴中の主としてNaイオンとイオン交換されることにより、ガラスを化学強化する際の必須成分である。Li2Oの割合は、イオン交換性能や、耐失透性と化学的耐久性を考慮して、4重量~10重量であることが好ましい。Na2Oは、ガラス表層部でイオン交換処理浴中のKイオンとイオン交換されることにより、ガラスを化学強化する際の必須成分である。Na2Oの割合は、前記機械的強度や、耐失透性、化学的耐久性を考慮して、4重量~12重量であることが好ましい。ZrO2は、機械的強度を高める効果がある。ZrO2の割合は、化学的耐久性や、均質なガラスを安定して製造することを考慮して、5.5重量~15重量であることが好ましい。また、上述のアルミノシリケートガラスは、イオン交換処理により化学強化してガラス表面に圧縮応力層を形成することで機械的強度をさらに高めることが可能である。化学強化されたガラスとは、ガラスを構成するアルカリ金属イオンを、それよりもサイズが大きいアルカリ金属イオンで、イオン交換により置換することで強化されたガラスをいう。なお、アルミノシリケートガラスの代わりに、他の多成分系ガラスを用いても良い。また、ガラス基材として必要な透明性が確保されるのであれば、結晶化ガラスを用いても良い。また、イオン交換処理条件としては、硝酸カリウムKNO3の単塩、硝酸ナトリウムNaNO3の単塩、及び硝酸カリウムと硝酸ナトリウムを任意の重量比で混合した混合塩を使用しても良く、温度は350°C~450°C、時間は1時間~20時間の範囲で選択すれば良い。エッチング工程において用いるレジスト材料としては、レジストパターンをマスクにしてガラスをエッチングする際に使用するエッチャントに対して耐性を有する材料であればよい。ガラスは大抵、フッ酸を含む水溶液のウェットエッチングや、フッ素系ガスのドライエッチングにより食刻されるので、例えば、フッ酸耐性に優れたレジスト材料などを用いることができる。また、レジスト材をガラス基材から剥離するための剥離液としては、KOHやNaOHなどのアルカリ溶液を用いることが好ましい。なお、レジスト材、エッチャント、剥離液の種類は、被エッチング材料であるガラス基板の材料に応じて適宜選択することができる。ガラス基材をエッチングするエッチング方法は、湿式エッチングウェットエッチング、乾式エッチングドライエッチングどちらでも構わない。加工コストを低くする点からは、ウェットエッチングが好ましい。ウェットエッチングに使用するエッチャントは、ガラス基材を食刻できるものであれば、何でも良い。好ましくは、フッ酸を主成分とする酸性溶液や、フッ酸に、硫酸、硝酸、塩酸、ケイフッ酸のうち少なくとも一つの酸を含む混酸などを用いることができる。また、ドライエッチングに使用するエッチャントは、ガラス基材を食刻できるものであれば何でも良いが、例えばフッ素系ガスを使用することができる。次に、本発明の効果を明確にするために行った実施例について説明する。実施例1まず、SiO2を63.5重量、Al2O3を8.2重量、Li2Oを8.0重量、Na2Oを10.4重量、ZrO2を11.9重量含むアルミノシリケートガラスをダウンドロー法により、板厚0.5mmの板状のガラス基板シート状ガラスに成形した。このダウンドロー法により形成されたシート状ガラスの主表面の表面粗さ算術平均粗さRaを、原子間力顕微鏡により調べたところ0.2nmであった。次いで、シート状ガラスの両主表面上にネガ型の耐フッ酸性レジストを厚さ103μmでコーティングし、この耐フッ酸性レジストに対して100°Cで30分のベーキング処理プリベークを施した。次いで、所定のパターンを有するフォトマスクを介して耐フッ酸性レジストに対し両面から300mJ/cm2のエネルギーで露光し、露光後の耐フッ酸性レジストを、現像液Na2CO3溶液を用いて現像してシート状ガラス上の被エッチング領域以外の領域に耐フッ酸性レジストを残存させたレジストパターンを形成した。さらに、レジストパターンが形成されたシート状ガラスに対して130°Cで30分のベーキング処理ポストベークを施した。次いで、エッチャントとしてフッ酸5と硫酸8の混酸水溶液40°Cを用いて、レジストパターンをマスクにして、シート状ガラスを両主表面側から被エッチング領域をエッチングして所定の形状に切り抜いた。その後、NaOH溶液を用いてガラス上に残存した耐フッ酸性レジストを膨潤させてガラスから剥離し、リンス処理を行った。このようにして実施例1のガラス基材を得た。また、このガラス基材に対して、硝酸ナトリウムNaNO3と硝酸カリウムKNO3の比率NaNO3:KNO3を、重量比4:6で混合した熔融塩中で、380°C、2時間浸漬して、イオン交換処理して化学強化を行った。得られたガラス基材について、化学強化前後の抗折強度測定及びシャープエッジテストを行った。その結果を下記表1に示す。なお、抗折強度測定は、図4aに示すように、ガラス基材1を一定距離に配置された2支持体支点21,22上に置き、支持体21,22間の中央の1点に荷重体23を介して荷重を加えて、破壊したときの最大曲げ応力を測定することにより行った。この3点曲げ強さは、支点間距離、基板幅、基板厚さに依存するため、次式により規格化を行った。σ=3PL/2wt2ここで、σは3点曲げ強さkgf/cm2を示し、Pはガラス基材が破壊したときの最大荷重kgfを示し、Lは支持体21,22間距離cmを示し、wは図4bに示すようにガラス基材幅cmを示し、tは図4bに示すようにガラス基材の厚さcmを示す。シャープエッジテストは、エクセル株式会社製シャープエッジテスターSET-50とテープキットTC-3を用い、UL-1439機器の縁の鋭さの判定に準拠した方法により行った。なお、テープキットTC-3は、図5に示すように、直径12.7mmのヘッド34に積層された、指の柔らかさを想定した3層のテープ31~33を持つキットであり、シャープエッジテスターSET-50はそれを被測定エッジに一定荷重で押し付けるためのツールである。具体的には、シャープエッジテスターSET-50に取り付けられたテープキットTC-3を一定荷重図5における矢印方向:6.67Nで被測定エッジガラス基材のエッジ部に接触させる。その荷重を保ったまま、エッジ部に沿ってテープキットTC-3を往復100mm片道50mm移動させる。実施例2実施例1と同じシート状ガラスの両主表面上にネガ型の耐フッ酸性レジストを厚さ58μmでコーティングし、この耐フッ酸性レジストに対して100°Cで30分のベーキング処理プリベークを施した。次いで、所定のパターンを有するフォトマスクを介して耐フッ酸性レジストに対し両面から300mJ/cm2のエネルギーで露光し、露光後の耐フッ酸性レジストを現像液Na2CO3溶液を用いて現像してシート状ガラス上の被エッチング領域以外の領域に耐フッ酸性レジストを残存させたレジストパターンを形成した。更に、レジストパターンが形成されたシート状ガラスを、130°Cで30分のベーキング処理ポストベークを施した。次いで、エッチャントとしてフッ酸15と硫酸25の混酸水溶液30°Cを用いて、レジストパターンをマスクにして、シート状ガラスを両主表面側から被エッチング領域をエッチングして所定の形状に切り抜いた。その後、NaOH溶液を用いてガラス上に残存した耐フッ酸性レジストを膨潤させてガラスから剥離し、リンス処理を行った。このようにして実施例2のガラス基材を得た。また、実施例1と同様にしてガラス基材に対して化学強化を行った。得られたガラス基材について、化学強化前後の抗折強度測定及びシャープエッジテストを行った。その結果を下記表1に併記する。実施例3実施例1と同じシート状ガラスの両主表面上にネガ型の耐フッ酸性レジストを厚さ32μmでコーティングし、この耐フッ酸性レジストに対して100°Cで30分のベーキング処理プリベークを施した。次いで、所定のパターンを有するフォトマスクを介して耐フッ酸性レジストに対し両面から300mJ/cm2のエネルギーで露光し、露光後の耐フッ酸性レジストを現像液Na2CO3溶液を用いて現像してシート状ガラス上の被エッチング領域以外の領域に耐フッ酸性レジストを残存させたレジストパターンを形成した。更に、レジストパターンが形成されたシート状ガラスを、150°Cで30分のベーキング処理ポストベークを施した。次いで、エッチャントとしてフッ酸15と硫酸25の混酸水溶液40°Cを用いて、レジストパターンをマスクにして、シート状ガラスを両主表面側から被エッチング領域をエッチングして所定の形状に切り抜いた。その後、NaOH溶液を用いてガラス上に残存した耐フッ酸性レジストを膨潤させてガラスから剥離し、リンス処理を行った。このようにして実施例3のガラス基材を得た。また、実施例1と同様にしてガラス基材に対して化学強化を行った。得られたガラス基材について、化学強化前後の抗折強度測定及びシャープエッジテストを行った。その結果を下記表1に併記する。実施例4実施例1と同じシート状ガラスの両主表面上にネガ型の耐フッ酸性レジストを厚さ20μmでコーティングし、この耐フッ酸性レジストに対して100°Cで30分のベーキング処理プリベークを施した。次いで、所定のパターンを有するフォトマスクを介して耐フッ酸性レジストに対して両面から300mJ/cm2のエネルギーで露光し、露光後の耐フッ酸性レジストを、現像液Na2CO3溶液を用いて現像してシート状ガラス上の被エッチング領域以外の領域に耐フッ酸性レジストを残存させたレジストパターンを形成した。さらに、レジストパターンが形成されたシート状ガラスに対して、170°Cで30分のベーキング処理ポストベークを施した。次いで、エッチャントとしてフッ酸15と硫酸25の混酸水溶液40°Cを用いて、レジストパターンをマスクにして、シート状ガラスを両主表面側から被エッチング領域をエッチングして所定の形状に切り抜いた。その後、NaOH溶液を用いてガラス上に残存した耐フッ酸性レジストを膨潤させてガラスから剥離し、リンス処理を行った。このようにして実施例4のガラス基材を得た。また、実施例1と同様にしてガラス基材に対して化学強化を行った。得られたガラス基材について、化学強化前後の抗折強度測定及びシャープエッジテストを行った。その結果を下記表1に併記する。実施例5実施例1と同じシート状ガラスの両主表面上にネガ型の耐フッ酸性レジストを厚さ58μmでコーティングし、この耐フッ酸性レジストに対して100°Cで30分のベーキング処理プリベークを施した。次いで、所定のパターンを有するフォトマスクを介して耐フッ酸性レジストに対して両面から300mJ/cm2のエネルギーで露光し、露光後の耐フッ酸性レジストを、現像液Na2CO3溶液を用いて現像してシート状ガラス上の被エッチング領域以外の領域に耐フッ酸性レジストを残存させたレジストパターンを形成した。さらに、レジストパターンが形成されたシート状ガラスに対して、130°Cで30分のベーキング処理ポストベークを施した。次いで、エッチャントとしてフッ酸15と塩酸15の混酸水溶液40°Cを用いて、レジストパターンをマスクにして、シート状ガラスを両主表面側から被エッチング領域をエッチングして所定の形状に切り抜いた。その後、NaOH溶液を用いてガラス上に残存した耐フッ酸性レジストを膨潤させてガラスから剥離し、リンス処理を行った。このようにして実施例5のガラス基材を得た。また、実施例1と同様にしてガラス基材に対して化学強化を行った。得られたガラス基材について、化学強化前後の抗折強度測定及びシャープエッジテストを行った。その結果を下記表1に併記する。実施例6実施例1と同じシート状ガラスの両主表面上にネガ型の耐フッ酸性レジストを厚さ58μmでコーティングし、この耐フッ酸性レジストに対して100°Cで30分のベーキング処理プリベークを施した。次いで、所定のパターンを有するフォトマスクを介して耐フッ酸性レジストに対して両面から300mJ/cm2のエネルギーで露光し、露光後の耐フッ酸性レジストを、現像液Na2CO3溶液を用いて現像してシート状ガラス上の被エッチング領域以外の領域に耐フッ酸性レジストを残存させたレジストパターンを形成した。さらに、レジストパターンが形成されたシート状ガラスに対して、130°Cで30分のベーキング処理ポストベークを施した。エッチャントとしてフッ酸15と硝酸15の混酸水溶液40°Cを用いて、レジストパターンをマスクにして、シート状ガラスを両主表面側から被エッチング領域をエッチングして所定の形状に切り抜いた。その後、NaOH溶液を用いてガラス上に残存した耐フッ酸性レジストを膨潤させてガラスから剥離し、リンス処理を行った。このようにして実施例6のガラス基材を得た。また、実施例1と同様にしてガラス基材に対して化学強化を行った。得られたガラス基材について、化学強化前後の抗折強度測定及びシャープエッジテストを行った。その結果を下記表1に併記する。比較例1実施例1と同じシート状ガラスの両主表面上にネガ型の耐フッ酸性レジストを厚さ32μmでコーティングし、この耐フッ酸性レジストに対して100°Cで30分のベーキング処理プリベークを施した。次いで、所定のパターンを有するフォトマスクを介して耐フッ酸性レジストに対し両面から300mJ/cm2のエネルギーで露光し、露光後の耐フッ酸性レジストを現像液Na2CO3溶液を用いて現像してシート状ガラス上の被エッチング領域以外の領域に耐フッ酸性レジストを残存させたレジストパターンを形成した。さらに、レジストパターンが形成されたシート状ガラスを、250°Cで30分のベーキング処理ポストベークを施した。次いで、エッチャントとしてフッ酸15と硫酸25の混酸水溶液40°Cを用いて、レジストパターンをマスクにして、シート状ガラスを両主表面側から被エッチング領域をエッチングして所定の形状に切り抜いた。その後、NaOH溶液を用いてガラス上に残存した耐フッ酸性レジストを膨潤させてガラスから剥離し、リンス処理を行った。このようにして比較例1のガラス基材を得た。また、実施例1と同様にしてガラス基材に対して化学強化を行った。得られたガラス基材について、化学強化前後の抗折強度測定及びシャープエッジテストを行った。その結果を下記表1に併記する。比較例2実施例1と同じシート状ガラスの両主表面上にネガ型の耐フッ酸性レジストを厚さ17μmでコーティングし、この耐フッ酸性レジストに対して100°Cで30分のベーキング処理プリベークを施した。次いで、所定のパターンを有するフォトマスクを介して耐フッ酸性レジストに対し両面から700mJ/cm2のエネルギーで露光し、露光後の耐フッ酸性レジストを現像液Na2CO3溶液を用いて現像してシート状ガラス上の被エッチング領域以外の領域に耐フッ酸性レジストを残存させたレジストパターンを形成した。さらに、レジストパターンが形成されたシート状ガラスを、250°Cで30分のベーキング処理ポストベークを施した。次いで、エッチャントとしてフッ酸15と硫酸25の混酸水溶液40°Cを用いて、レジストパターンをマスクにして、シート状ガラスを両主表面側から被エッチング領域をエッチングして所定の形状に切り抜いた。その後、NaOH溶液を用いてガラス上に残存した耐フッ酸性レジストを膨潤させてガラスから剥離し、リンス処理を行った。このようにして比較例2のガラス基材を得た。また、実施例1と同様にしてガラス基材に対して化学強化を行った。得られたガラス基材について、化学強化前後の抗折強度測定及びシャープエッジテストを行った。その結果を下記表1に併記する。表1から分かるように、実施例1~実施例6のガラス基材は、エッジ部が鋭利でなく、しかも3点抗折強度3点曲げ強さが5000kgf/cm2以上で機械的強度が高いものであった。これは、厚さ方向に重合度勾配を持つレジストパターンを形成した状態でエッチングがなされため、レジストとガラスとの間にエッチング液が浸み込んでエッジ部もエッチングされたためであると考えられる。エッジ部が鋭利でないと、エッジ部での応力集中が緩和され、3点抗折強度3点曲げ強さが高くなると考えられる。特に、実施例1、実施例2、実施例5、実施例6のガラス基材は、3点抗折強度3点曲げ強さが7000kgf/cm2以上と非常に機械的強度が高く良好なガラス基材が得られた。一方、比較例1,2のガラス基材は、エッジ部が鋭利であり、シャープエッジテストで不合格であった。また、3点抗折強度3点曲げ強さも5000kgf/cm2を遥かに下回るものであった。これは、レジストとガラスとの間の密着性が高く、エッチング液が浸み込まずにエッジ部がエッチングされなかったためであると考えられる。また、これら比較例1、比較例2のガラス基材はのエッジ部が鋭利であるため、エッジ部での応力集中が起こり、3点抗折強度3点曲げ強さが低くなったと考えられる。また、表1に記載しているように、面取り寸法を見ても実施例1~実施例6のガラス基材の面取り寸法が相対的に大きく、エッジ部が鋭利でないことが分る。本発明は上記実施の形態に限定されず、適宜変更して実施することができる。例えば、上記実施の形態における材料や処理手順などは一例であり、本発明の効果を発揮する範囲内において種々変更して実施することが可能である。その他、本発明の目的の範囲を逸脱しない限りにおいて適宜変更して実施することが可能である。"